(57)【要約】【課題】  低温にて優れた流動性、長い流動性保持時間、優れた速硬性を安定して有する高性能なセルフレベリング材を提供することを目的とする。【解決手段】  結合材成分、細骨材、流動化剤及び凝結調整剤を含むセルフレベリング材であって、結合材成分が、アルミナセメント、ポルトランドセメント、石膏及び高炉スラグ微粉末からなり、アルミナセメントのＡｌ２Ｏ３含有量が３５〜６０質量％及びＳｉＯ２含有量が１〜１０質量％であり、ポルトランドセメントの３ＣａＯ・ＳｉＯ２含有量が１０〜８０質量％、４ＣａＯ・Ａｌ２Ｏ３・Ｆｅ２Ｏ３含有量が３〜１５質量％及び３ＣａＯ・Ａｌ２Ｏ３含有量が１〜１５質量％であり、結合材成分中に占めるＣａＯ・Ａｌ２Ｏ３含有量、１２ＣａＯ・７Ａｌ２Ｏ３含有量、４ＣａＯ・Ａｌ２Ｏ３・Ｆｅ２Ｏ３含有量及び３ＣａＯ・Ａｌ２Ｏ３含有量の合計が２０．０〜４０．０質量％である、セルフレベリング材を提供する。【選択図】  図１
2016003152.tif 000002
【特許請求の範囲】
【請求項１】
結合材成分、細骨材、流動化剤及び凝結調整剤を含むセルフレベリング材であって、
前記結合材成分が、アルミナセメント、ポルトランドセメント、石膏及び高炉スラグ微粉末からなり、
前記アルミナセメントのＡｌ２Ｏ３含有量が３５〜６０質量％及びＳｉＯ２含有量が１〜１０質量％であり、
前記ポルトランドセメントの３ＣａＯ・ＳｉＯ２含有量が１０〜８０質量％、４ＣａＯ・Ａｌ２Ｏ３・Ｆｅ２Ｏ３含有量が３〜１５質量％及び３ＣａＯ・Ａｌ２Ｏ３含有量が１〜１５質量％であり、
前記結合材成分中に占めるＣａＯ・Ａｌ２Ｏ３含有量、１２ＣａＯ・７Ａｌ２Ｏ３含有量、４ＣａＯ・Ａｌ２Ｏ３・Ｆｅ２Ｏ３含有量及び３ＣａＯ・Ａｌ２Ｏ３含有量の合計が２０．０〜４０．０質量％である、
セルフレベリング材。
【請求項２】
前記結合材成分中に、前記石膏を５〜２５質量％及び前記高炉スラグ微粉末を３５〜６５質量％含む、
請求項１に記載のセルフレベリング材。
【請求項３】
前記凝結調整剤が凝結遅延剤及び／又は凝結促進剤である、
請求項１又は請求項２に記載のセルフレベリング材。
【請求項４】
前記凝結遅延剤の含有量が、前記結合材成分１００質量部に対して０．００５〜１．０質量部である、請求項３に記載のセルフレベリング材。
【請求項５】
前記凝結促進剤の含有量が、前記結合材成分１００質量部に対して０．００５〜０．５０質量部である、請求項３に記載のセルフレベリング材。
【請求項６】
前記流動化剤の含有量が、前記結合材成分１００質量部に対して０．０５〜１．０質量部である、請求項１〜５のいずれか１項に記載のセルフレベリング材。
【請求項７】
前記細骨材の含有量が、前記結合材成分１００質量部に対して７０〜１４０質量部である、請求項１〜６のいずれか１項に記載のセルフレベリング材。
【発明の詳細な説明】
【技術分野】
【０００１】
本発明は、コンクリート床構造体等の構造物の施工に用いられるセルフレベリング材に関する。
【背景技術】
【０００２】
セルフレベリング材には、低温から高温の広範囲の温度において高い流動性はもとより、施工作業を容易にする面から適度な作業時間を確保できる程度に長い流動性保持時間、十分な速硬性、表面仕上げ材との接合を容易にする表面平滑性及び良好な表面性状が必要であると考えられる。
【０００３】
低温から高温の広範囲の温度においても、流動性・作業性、平滑性、表面硬度、寸法定性に優れ、且つ、翌日の開放が可能なセルフレベリング材として使用される自己流動水硬性組成物として、特許文献１には、ポルトランドセメントをベースに、スラグ微粉末、アルミナセメント及び無水石膏を所定量含有し、さらに骨材、減水剤、増粘剤及び消泡剤よりなる自己流動性水硬性組成物が開示されている。
【０００４】
また、特許文献２には、アルミナセメントにも含まれる鉱物であるカルシウムアルミート類のガラス化率に着目し、カルシウムアルミネート類と、セメント、石膏、アルカ金属炭酸塩及び凝結遅延剤を含有することで、材料温度及び環境温度が５℃未満であっても、流動性、圧縮強度発現に優れるにもかかわらず過膨張にならない低温用急硬性高流動セメント組成物が開示されている。
【先行技術文献】
【特許文献】
【０００５】
【特許文献１】特開２０００−３０２５１９
【特許文献２】特開２０１２−１４０２９４
【発明の概要】
【発明が解決しようとする課題】
【０００６】
しかしながら、低温において長い流動性保持時間を有し、優れた表面平滑性が得られ、且つ、水との混練直後から２時間で所定の硬度を発現する優れた速硬性を有するより高性能なセルフレベリング材を安定して得るためにさらなる改良が必要であった。
【０００７】
そこで、本発明は、低温にて優れた流動性、長い流動性保持時間、優れた速硬性を安定して有する高性能なセルフレベリング材を提供することを目的とする。
【課題を解決するための手段】
【０００８】
上記目的を達成するために鋭意検討した結果、本発明者らは、アルミナセメント、ポルトランドセメント、石膏、高炉スラグ微粉末からなる結合材成分、細骨材、流動化剤及び凝結調整剤を所定の割合で含むセルフレベリング材を用いることによって、低温において流動性に優れ、施工作業を容易にする面から適度の作業時間を確保できる程度に長い流動性保持時間を有し、優れた表面平滑性が得られ、且つ、水との混練直後から２時間で所定の硬度を発現する優れた速硬性を安定して得られ、表面仕上げ材の接合を容易にする表面平滑性と良好な表面性状を得ることが可能であることを見出し、本発明を完成するに至った。
【０００９】
すなわち、本発明は、結合材成分、細骨材、流動化剤及び凝結調整剤を含むセルフレベリング材であって、結合材成分が、アルミナセメント、ポルトランドセメント、石膏及び高炉スラグ微粉末からなり、アルミナセメントのＡｌ２Ｏ３含有量が３５〜６０質量％及びＳｉＯ２含有量が１〜１０質量％であり、ポルトランドセメントの３ＣａＯ・ＳｉＯ２含有量が１０〜８０質量％、４ＣａＯ・Ａｌ２Ｏ３・Ｆｅ２Ｏ３含有量が３〜１５質量％及び３ＣａＯ・Ａｌ２Ｏ３含有量が１〜１５質量％であり、結合材成分中に占めるＣａＯ・Ａｌ２Ｏ３含有量、１２ＣａＯ・７Ａｌ２Ｏ３含有量、４ＣａＯ・Ａｌ２Ｏ３・Ｆｅ２Ｏ３含有量及び３ＣａＯ・Ａｌ２Ｏ３含有量の合計が２０．０〜４０．０質量％である、セルフレベリング材を提供する。
【００１０】
本発明のセルフレベリング材の好ましい態様［（１）〜（６）］を以下に示す。本発明では、これらの態様を適宜組み合わせることがより好ましい。
【００１１】
（１）本発明のセルフレベリング材は、結合材成分中に、石膏を５〜２５質量％及び高炉スラグ微粉末を３５〜６５質量％含むことが好ましい。これにより、より優れた流動性や表面性状を得ることができる。
【００１２】
（２）本発明のセルフレベリング材は、凝結調整剤が凝結遅延剤及び／又は凝結促進剤であることが好ましい。これにより、適度の作業時間を得ることができる程度に長い流動保持時間と速硬性を得ることができる。
【００１３】
（３）本発明のセルフレベリング材は、凝結遅延剤の含有量が、結合材成分１００質量部に対して０．００５〜１．０質量部であることが好ましい。これにより、適度の作業時間を得ることができる程度に長い流動保持時間と速硬性を得ることができる。
【００１４】
（４）本発明のセルフレベリング材は、凝結促進剤の含有量が、結合材成分１００質量部に対して０．００５〜０．５０質量部であることが好ましい。これにより、適度の作業時間を得ることができる程度に長い流動保持時間と速硬性を得ることができる。
【００１５】
（５）本発明のセルフレベリング材は、流動化剤の含有量が、結合材成分１００質量部に対して０．０５〜１．０質量部であることが好ましい。これにより、優れた流動性と優れた表面性状を得ることができる。
【００１６】
（６）本発明のセルフレベリング材は、細骨材の含有量が、結合材成分１００質量部に対して７０〜１４０質量部であることが好ましい。これにより、優れた流動性と速硬性を得ることができる。
【発明の効果】
【００１７】
本発明によれば、低温において流動性に優れ、施工作業を容易にする面から適度の作業時間を確保できる程度に長い流動性保持時間を有し、優れた表面平滑性が得られ、且つ、水との混練直後から２時間で所定の硬度を発現する優れた速硬性を安定して得られ、表面仕上げ材の接合を容易にする表面平滑性と良好な表面性状を得ることができるセルフレベリング材を提供することができる。
【図面の簡単な説明】
【００１８】
【図１】セルフレベリング性評価に用いるＳＬ測定器の斜視図である。
【図２】（ａ）ＳＬ測定器にスラリーを充填させた状態と、（ｂ）堰板を引き上げスラリーが流動した状態を示す断面図である。
【発明を実施するための形態】
【００１９】
本発明のセルフレベリング材の好適な実施形態について以下に説明する。
【００２０】
本実施形態のセルフレベリング材は、結合材成分、細骨材、流動化剤及び凝結調整剤を含むセルフレベリング材である。
【００２１】
結合材成分として、アルミナセメント、ポルトランドセメント、石膏及び高炉スラグ微粉末からなる結合材成分を用いる。これにより、より優れた速硬性を得ることができる。
【００２２】
本発明に用いるアルミナセメントは、ＣａＯ・Ａｌ２Ｏ３、ＣａＯ・２Ａｌ２Ｏ３、３ＣａＯ・Ａｌ２Ｏ３、１２ＣａＯ・７Ａｌ２Ｏ３等のカルシウムアルミネート類、４ＣａＯ・Ａｌ２Ｏ３・Ｆｅ２Ｏ３等のカルシウムアルミノフェライト類、２ＣａＯ・ＳｉＯ２等のカルシウムシリケート類、３ＣａＯ・３Ａｌ２Ｏ３・ＣａＳＯ４、ＣａＯ・ＴｉＯ２等の種々の鉱物を含むことができる。
【００２３】
なお、本発明に用いるアルミナセメントの化学成分組成はＪＩＳ  Ｒ  ２５２２「耐火物用アルミナセメントの化学分析方法」に準じて測定し、本発明に用いるアルミナセメントの鉱物組成は、アルミナセメントの粉末Ｘ線回折データをプロファイルフィッティング法により解析して測定する。プロファイルフィッティング法としては、リートベルト解析法またはＷＰＦ（Ｗｈｏｌｅ  ｐａｔｔｅｒｎ  ｆｉｔｔｉｎｇ）解析法を用いる（下記参考文献１参照）。
【００２４】
参考文献１：粉末Ｘ線回折の実際−リートベルト法入門、日本分析化学会、Ｘ線分析研究懇談会［編］
【００２５】
本発明に用いるアルミナセメント中のＡｌ２Ｏ３含有量は３５〜６０質量％であり、好ましくは３５〜５８質量％であり、さらに好ましくは３７〜５６質量％である。また、ＳｉＯ２含有量は１〜１０質量％であり、好ましくは２〜８質量％であり、さらに好ましくは２〜７質量％である。アルミナセメント中のＡｌ２Ｏ３及びＳｉＯ２含有量が上記の範囲であることが硬化特性、流動性、の点から好ましい。
【００２６】
本発明に用いるアルミナセメントのブレーン比表面積は、２０００〜６０００ｃｍ２／ｇであることが適正な流動性保持時間を得るために好ましく、より好ましくは２０００〜５０００ｃｍ２／ｇ、さらに好ましくは２０００〜４０００ｃｍ２／ｇである。
【００２７】
ポルトランドセメントとしては、普通ポルトランドセメント、早強ポルトランドセメント、超早強ポルトランドセメント、中庸熱ポルトランドセメント、低熱ポルトランドセメント及び耐硫酸塩ポルトランドセメントから選択して用いることができる。また、高炉セメント、フライアッシュセメント、シリカセメント等の混合セメントをその代替として使用することもできる。流動保持時間と速硬性の観点から、普通ポルトランドセメント、早強ポルトランドセメント又は超早強ポルトランドセメントの使用が好ましい。ポルトランドセメントのブレーン比表面積は、３０００〜６０００ｃｍ２／ｇであることが強度発現性の点から好ましく、より好ましくは４０００〜５０００ｃｍ２／ｇ、さらに好ましくは４２００〜４８００ｃｍ２／ｇである。
【００２８】
本発明に用いるポルトランドセメント中の３ＣａＯ・ＳｉＯ２含有量は１０〜８０質量％、４ＣａＯ・Ａｌ２Ｏ３・Ｆｅ２Ｏ３含有量は３〜１５質量％及び３ＣａＯ・Ａｌ２Ｏ３含有量は１〜１５質量％である。また、好ましくは３ＣａＯ・ＳｉＯ２含有量が３０〜７５質量％、４ＣａＯ・Ａｌ２Ｏ３・Ｆｅ２Ｏ３含有量が４〜１５質量％及び３ＣａＯ・Ａｌ２Ｏ３含有量が４〜１５質量％であり、特に好ましくは３ＣａＯ・ＳｉＯ２含有量が４０〜７０質量％、４ＣａＯ・Ａｌ２Ｏ３・Ｆｅ２Ｏ３含有量が６〜１２質量％及び３ＣａＯ・Ａｌ２Ｏ３含有量が７〜１５質量％である。なお、上記の範囲であることが強度発現性、流動性、速硬性、の点から好ましい。
【００２９】
なお、本発明に用いるポルトランドセメントの化学成分組成はＪＩＳ  Ｒ  ５２０２：２０１０「セメントの化学分析方法」に準じて測定し、ポルトランドセメント鉱物組成である３ＣａＯ・ＳｉＯ２、４ＣａＯ・Ａｌ２Ｏ３・Ｆｅ２Ｏ３及び３ＣａＯ・Ａｌ２Ｏ３の含有量は、セメントの化学成分組成からボーグの式を用いて算出することができる。
【００３０】
石膏としては、例えば、二水石膏、半水石膏及び無水石膏が挙げられ、排煙脱硫やフッ酸製造工程等で副産される石膏、又は天然に産出される石膏のいずれも使用することができる。作業性（高流動性、長可使時間）の観点から、無水石膏の使用が好ましい。石膏のブレーン比表面積は、３０００〜７０００ｃｍ２／ｇであることが優れた寸法安定性及び強度発現性を得るために好ましい。石膏は、結合材成分１００質量％中に５〜２５質量％、より好ましくは８〜２２質量％、さらに好ましくは１０〜２０質量％、特に好ましくは１２〜１８質量％を配合することができる。これにより、作業性や硬化特性をより向上できる。
【００３１】
高炉スラグ微粉末としては、ＪＩＳ  Ａ  ６２０６「コンクリート用高炉スラグ微粉末」で規定される高炉スラグ微粉末であることが好ましい。また、高炉スラグ微粉末のブレーン比表面積は、３０００〜８０００ｃｍ２／ｇであることが優れた流動性、寸法安定性及び強度発現性を得るために好ましい。高炉スラグ微粉末は、結合材成分１００質量％中に１０〜６５質量％、より好ましくは１５〜６０質量％、さらに好ましくは２５〜５５質量％、特に好ましくは４０〜５０質量％を配合することができる。これにより、作業性や硬化特性をより向上できる。
【００３２】
なお、本発明に用いるアルミナセメント、ポルトランドセメント、石膏及び高炉スラグ微粉末のブレーン比表面積は、ＪＩＳ  Ｒ  ５２０１：１９９７「セメントの物理試験方法」に従い、ブレーン空気透過装置を用いて測定できる。
【００３３】
本発明では、結合材成分として、アルミナセメント、ポルトランドセメント、石膏及高炉スラグ微粉末を用いることにより、優れた流動性を有し、適正な流動性保持時間、優れた速硬性、優れた表面性状及び優れた寸法安定性を有するセルフレベリング材を得ることができる。
【００３４】
本発明のセルフレベリング材に含まれる細骨材としては、好ましくは粒径２ｍｍ以下の細骨材、より好ましくは粒径０．００７５〜１．５ｍｍの細骨材、さらに好ましくは粒径０．１〜１ｍｍの細骨材、特に好ましくは０．１５〜０．８５ｍｍの細骨材を主成分とすることが好ましい。細骨材の粒径は、ＪＩＳ・Ｚ−８８０１で規定される呼び寸法の異なる数個のふるいを用いて測定する。
【００３５】
細骨材の種類は、珪砂、川砂、海砂、山砂及び砕砂などの砂類、アルミナクリンカー、石灰石などの無機材料から適宜選択して用いることができる。特に細骨材としては、珪砂、川砂、海砂、山砂、砕砂などの砂類、アルミナクリンカーから選択したものを好ましく用いることができる。
【００３６】
本実施形態のセルフレベリング材に用いられる細骨材は、結合材成分１００質量部に対して、より好ましくは７０〜１４０質量部、さらに好ましくは８０〜１２０質量部、特に好ましくは９５〜１０５質量部を配合することができる。これにより、作業性や硬化特性をより向上できる。
【００３７】
本実施形態のセルフレベリング材は、通常、材料分離を抑えて高強度の硬化体を得るために、少ない練混ぜ水量で使用される。したがって、本発明のセルフレベリング材は、水／結合材成分比が小さくとも高い流動性を確保するため、減水効果を有する流動化剤が必須成分である。
【００３８】
流動化剤としては、減水効果を合わせ持つ、メラミンスルホン酸のホルムアルデヒド縮合物、カゼイン、カゼインカルシウム、ポリカルボン酸系、ポリエーテル系及びポリエーテルポリカルボン酸系等の市販の流動化剤が、その種類を問わず使用でき、特にポリエーテル系及びポリエーテルポリカルボン酸等の市販の流動化剤を用いることが好ましい。
【００３９】
本実施形態のセルフレベリング材に用いられる流動化剤は、使用する結合材成分に応じて、特性を損なわない範囲で適宜添加することができ、結合材成分１００質量部に対して、好ましくは０．００５〜１．０質量部、より好ましくは０．０１〜０．５質量部、さらに好ましくは０．０２５〜０．４０質量部、特に好ましくは０．０４〜０．２０質量部を配合することができる。流動化剤の添加量が少なすぎると好適な効果（優れた流動性と高い硬化体強度）を発現せず、また添加量が多すぎても添加量に見合った効果は期待できず、単に不経済であるだけでなく、場合によっては粘稠性も大きくなり所要の流動性を得るための混練水量が増大して強度性状が悪化する場合がある。
【００４０】
本実施形態のセルフレベリング材は、流動性保持時間及び速硬性を調整するため、凝結調整剤を用いることができる。凝結調整剤としては、結合材成分の水和反応を促進する凝結促進剤と結合材成分の水和反応を遅延する凝結遅延剤があり、使用する結合材成分の配合に応じてこれらの成分や添加量を適宜選択する。
【００４１】
凝結遅延剤としては、公知のものを用いることができる。一例として、オキシカルボン酸類等の有機酸や、グルコース、マルトース、デキストリン等の糖類、重炭酸ナトリウムやリン酸ナトリウム等を、それぞれの成分を単独で又は２種以上の成分を併用して用いることができる。
【００４２】
オキシカルボン酸類は、オキシカルボン酸及びこれらの塩を含む。オキシカルボン酸としては、例えば、クエン酸、グルコン酸、酒石酸、グリコール酸、乳酸、ヒドロアクリル酸、α−オキシ酪酸、グリセリン酸、タルトロン酸、リンゴ酸等の脂肪族オキシ酸、サリチル酸、ｍ−オキシ安息香酸、ｐ−オキシ安息香酸、没食子酸、マンデル酸及びトロパ酸等の芳香族オキシ酸を挙げることができる。
【００４３】
オキシカルボン酸の塩としては、例えば、アルカリ金属塩（具体的にはナトリウム塩及びカリウム塩等）及びアルカリ土類金属塩（具体的にはカルシウム塩、バリウム塩及びマグネシウム塩等）を挙げることができ、ナトリウム塩がより好ましい。また、特に、酒石酸ナトリウムが、凝結遅延効果、入手容易性及び価格の面から好ましく、重炭酸ナトリウムと併用することが更に好ましい。
【００４４】
本実施形態のセルフレベリング材に用いられる凝結遅延剤は、結合材成分１００質量部に対して、好ましくは０．００５〜１．０質量部、より好ましくは０．０２５〜０．７５質量部、さらに好ましくは０．０４〜０．６質量部、特に好ましくは０．０５〜０．５質量部の範囲で用いることにより、好適な流動保持時間を確保できる。さらに、凝結遅延剤の添加量を、上記好ましい範囲に調整することにより、優れた流動性を有し、好適な流動性保持時間が得られる。
【００４５】
凝結促進剤としては、公知の凝結を促進する成分を用いることができる。例えば、凝結促進効果を有するリチウム塩、硫酸アルミニウム及び塩化カルシウムを好適に用いることができ、これらを数種組み合わせて使用することができる。
【００４６】
リチウム塩の一例として、炭酸リチウム、塩化リチウム、硫酸リチウム、硝酸リチウム及び水酸化リチウム等の無機リチウム塩や、シュウ酸リチウム、酢酸リチウム、酒石酸リチウム、リンゴ酸リチウム及びクエン酸リチウム等の有機酸有機リチウム塩を挙げることができる。特に炭酸リチウムは、凝結促進効果、入手容易性及び価格の面から好ましい。
【００４７】
凝結促進剤としては、セルフレベリング材の特性を妨げない粒子径のものを用いるこが好ましく、粒子径は５０μｍ以下にすることが好ましい。特にリチウム塩を用いる場合、リチウム塩の粒子径は好ましくは５０μｍ以下、より好ましくは３０μｍ以下、更に好ましくは２０μｍ以下、特に好ましくは１０μｍ以下である。リチウム塩の粒子径が上記範囲より大きくなるとリチウム塩の溶解度が小さくなるために好ましくなく、特に顔料添加系では微細な多数の斑点として目立ち、美観を損なう場合がある。
【００４８】
本実施形態のセルフレベリング材に用いられる凝結促進剤は、結合材成分１００質量部に対して、好ましくは０．００５〜０．５０質量部、より好ましくは０．００８〜０．２５質量部、さらに好ましくは０．０１０〜０．１５質量部、特に好ましくは０．０２０〜０．１０質量部の範囲で用いることによって、セルフレベリング材の可使時間を確保したのち好適な速硬性が得られる。凝結促進剤の添加量を、上記好ましい範囲に調整することにより、優れた流動性を有し、良好な流動性保持時間を確保したのち、好適な速硬性を発現するセルフレベリング材を得ることができる。
【００４９】
本発明のセルフレベリング材には、上記の必須成分に加えて、必要に応じて増粘剤、消泡剤、収縮低減剤、樹脂粉末等を添加することができる。
増粘剤の含有量は、結合材成分１００質量部に対して、好ましくは０．０２〜０．３０質量部、より好ましくは０．０４〜０．２０質量部、さらに好ましくは０．０６〜０．１５質量部、特に好ましくは０．０８〜０．１０質量部の範囲で用いることによって、高流動性、平坦性を損なわない範囲で粘性を付与することができ、材料分離を抑制することによって、表面粉化や表面凹凸の発生しない優れた表面特性のセルフレベリング材が得られる。
【００５０】
本発明のセルフレベリング材は、高い流動性による優れた作業性、表面平滑性（平坦性）、表面水平性及び速硬性等を有し、特に、高い流動性を有しつつ、材料分離や表面の水浮きによる表面粉化や表面凹凸が発生しない、優れた表面特性を有することから、学校、マンション、コンビニエンスストア、病院、ベランダ、工場、倉庫、屋内駐車場、ガソリンスタンド及び厨房等の床下地や床仕上げ材に用いることができる。
【００５１】
本実施形態のセルフレベリング材を、所定量の水と混合・攪拌することによって、セルフレベリング材スラリーを製造することができる。水の添加量を調整することにより、セルフレベリング材スラリーの流動性、材料分離性及び硬化特性を調整することができる。
【００５２】
セルフレベリング材スラリーは、水（Ｗ）とセルフレベリング材（Ｓ）との質量比（Ｗ／Ｓ）が、好ましくは０．２１〜０．２９、より好ましくは０．２２〜０．２８、さらに好ましくは０．２３〜０．２７、特に好ましくは０．２４〜０．２６の範囲になるように配合して混練することができる。
【００５３】
セルフレベリング材スラリーの流動性の指標としてフロー値がある。フロー値とは、社団法人日本建築学会ＪＡＳＳ  １５Ｍ−１０３「セルフレベリング材の品質基準」に準拠して測定される値（単位：ｍｍ）である。
【００５４】
セルフレベリング材スラリーの５℃におけるフロー値は、好ましくは２００〜２６０ｍｍであり、より好ましくは２１０〜２５５ｍｍであり、さらに好ましくは２１５〜２５０ｍｍであり、特に好ましくは２２０〜２４５ｍｍである。フロー値が上述の範囲であることによって、より優れた流動性を有する。
【００５５】
また、セルフレベリング材スラリーの流動性保持時間の指標としてＳＬ値がある。ＳＬ値は、図１に示すＳＬ測定器を用いて測定することができる。
【００５６】
ＳＬ測定器１０は、合成樹脂製で、内寸法が幅３０ｍｍ×高さ３０ｍｍ×長さ７５０ｍｍの樋状であり、一方の端のみが開口端となっている。そして、ＳＬ測定器１０は、閉口端側にセルフレベリング材スラリーを充填するための充填部１１と、充填部１１に隣接し、充填されるセルフレベリング材スラリーを堰き止めておくための、合成樹脂製の堰板１２とを備えており、充填部１１は、内寸法が幅３０ｍｍ×高さ３０ｍｍ×長さ１５０ｍｍの容量を有している。
【００５７】
図２は、上述のＳＬ測定器を用いた、セルフレベリング材スラリーのＳＬ値の評価方法を模式的に示す断面図である。まず、図２の（ａ）に示すように、混練直後のセルフレベリング材スラリーを、充填部１１を満たすように流し込む。流し込んだ直後（Ｌ０）に堰板１２を引き上げる、及び流し込んだ３０分後（Ｌ３０）に堰１２を引き上げることにより、図２の（ｂ）に示すように、流し込まれたセルフレベリング材スラリーは、ＳＬ測定器１０の開口端側へ向けて流れ出す。
【００５８】
流れ出したセルフレベリング材スラリーが、標点１３からセルフレベリング材スラリーの流れが停止した終点１４までの距離をＳＬ値（ｍｍ）とする。このＳＬ値（Ｌ０）及びＳＬ値（Ｌ３０）を測定することで、セルフレベリング材スラリーの流動性保持時間を評価することができる。
【００５９】
本実施形態のセルフレベリング材スラリーのＳＬ値（Ｌ０）は、好ましくは４００〜６００ｍｍであり、より好ましくは４５０〜６００ｍｍであり、さらに好ましくは５００〜６００ｍｍであり、特に好ましくは５５０〜５９５ｍｍである。また、ＳＬ値（Ｌ３０）は、好ましくは５０〜５９５ｍｍであり、より好ましくは１５０〜５８０ｍｍであり、さらに好ましくは２００〜５５０ｍｍであり、特に好ましくは３５０〜５３０ｍｍである。ＳＬ値が上述の範囲であることによって、優れた流動性と適度の作業時間を得ることができる程度に長い流動保持時間を有する。
【００６０】
さらに、本実施形態のセルフレベリング材スラリーは、施工後の早期開放（次工程への早期移行）を行うために、施工後に速やかに硬化を開始することができる。この速硬性の指標として、セルフレベリング材スラリー調製後の任意材齢の表面硬度を、スプリング式硬度計タイプＤ型（（株）上島製作所製）を用いて評価することができる。本実施形態のセルフレベリング材スラリー調製後の材齢２時間の表面硬度は、好ましくは７以上であり、より好ましくは８以上であり、さらに好ましくは９以上であり、特に好ましくは１０以上である。表面硬度が上述の値以上であることによって、優れた速硬性を有し、施工後の早期開放（次工程への早期移行）が可能となる。
【００６１】
以上、本発明の好適な実施形態について説明したが、本発明は上記実施形態に何ら限定されるものではない。
【実施例】
【００６２】
以下に、実施例を挙げて本発明の内容を具体的に説明する。なお、本発明はこれらの例によって限定されるものではない。
【００６３】
［使用材料］
実施例及び比較例で使用した材料を以下に記す。
【００６４】
［使用材料］
１．使用材料
（１）セメント［ＰＣ］;ポルトランドセメント（早強ポルトランドセメント、宇部三菱
セメント社製、ブレーン比表面積４６２０ｃｍ２／ｇ）
（２）石膏（天然無水石膏、ブレーン比表面積３６１０ｃｍ２／ｇ）
（３）高炉スラグ微粉末（リバーメント、千葉リバーメント社製、ブレーン比表面積４２８０ｃｍ２／ｇ）
（４）細骨材
６号珪砂
（５）流動化剤
ポリカルボン酸系流動化剤（花王社製）
（６）増粘剤
メチルセルロース系増粘剤（松本油脂社製）
（７）凝結調整剤
凝結遅延剤Ａ：酒石酸Ｎａ（扶桑化学工業社製）
凝結遅延剤Ｂ：重炭酸Ｎａ（東ソー社製）
凝結促進剤：炭酸リチウム（粒子径３．５±１μｍ、本荘ケミカル社製）
【００６５】
（８）アルミナセメント［ＡＣ］
アルミナセメントＡ：溶融法で製造、ブレーン比表面積２９００ｃｍ２／ｇ
アルミナセメントＢ：焼成法で製造、ブレーン比表面積３１４０ｃｍ２／ｇ
【００６６】
［アルミナセメントの鉱物組成］
アルミナセメントの鉱物組成を、粉末Ｘ線回折を利用したＷＰＦ解析法を用いて測定した。粉末Ｘ線回折測定は、粉末Ｘ線回折装置ＲＩＮＴ−２５００（（株）リガク製）を用い、管電圧３５ｋＶ、管電流１１０ｍＡ、測定範囲２θ＝１０〜６０°、ステップ幅０．０２°、計数時間２秒間、発散スリット：１°、及び受光スリット：０．１５ｍｍ の条件で行った。
【００６７】
ＷＰＦ解析法は、粉末Ｘ線回折パターン総合解析ソフトであるＪＡＤＥ６．０（Ｍａｔｅｒｉａｌｓ  Ｄａｔａ  Ｉｎｃ．製）を使用した。表１に示す鉱物組成について、参考文献を初期値とし、各結晶相を精密化してフィッティングを行い、各鉱物の合計量を１００とした鉱物組成を測定した。得られた鉱物組成を表２に示す。なお、ＣａＯをＣ、Ａｌ２Ｏ３をＡ、ＳｉＯ２をＳ、Ｆｅ２Ｏ３をＦ、ＳＯ３をＳと表す。
【００６８】
【表１】
2016003152.tif 000003
【００６９】
参考文献２：Ito, S., Suzuki, K., Inagaki, M., Naka, S. Mater. Res. Bull., v15
p925(1980)
参考文献３：Louisnathan, S.J. Can. Mineral., v10 p822(1971)
参考文献４：Ponomarev V.I., Kheiker D.M., Belov N.V.  Sov. Phys. Crystallogr.,15, p995-998(1971)
参考文献５：Natl. Bur. Stand.(U.S.), Circ. 539, v9 p20(1960)
参考文献６：Wong-Ng, W., McMurdie, H., Paretzkin, B., Hubbard, C., Dragoo, A.,NBS(USA). ICDD Grant-inAid(1987)
参考文献７：Colville, A.A., Geller, S. Acta Crystallogr., Sec. B, v27 p2311(1971)
参考文献８：Natl. Bur. Stand.(U.S.) Monogr. 25, v19 p29(1982)
参考文献９：Saalfeld H, Depmeier W Kristall und Technik 7 p229-233(1972)
【００７０】
【表２】
2016003152.tif 000004
【００７１】
次に、これらアルミナセメントの化学成分を測定した。測定方法はＪＩＳ  Ｒ  ２５２
２「耐火物用アルミナセメントの化学分析方法」に従った。表３にアルミナセメントの化学成分組成を示す。
【００７２】
【表３】
2016003152.tif 000005
【００７３】
［アルミナセメントの製造方法およびブレーン比表面積］
表４にアルミナセメントの製造方法およびブレーン比表面積を示す。ブレーン比表面積の測定方法はＪＩＳ  Ｒ  ５２０１「セメントの物理試験方法」に従った。
【００７４】
【表４】
2016003152.tif 000006
【００７５】
［ポルトランドセメントの化学成分組成及び鉱物組成］
ポルトランドセメントの化学成分組成はＪＩＳ  Ｒ  ５２０２：２０１０「セメントの化学分析方法」に準じて測定し、ポルトランドセメント鉱物組成は、セメントの化学成分組成からボーグの式を用いて算出した。また、ブレーン比表面積の測定方法はＪＩＳ  Ｒ  ５２０１「セメントの物理試験方法」に従った。表５にポルトランドセメントの化学成分組成、表６にポルトランドセメントの鉱物組成及びブレーン比表面積を示す。
【００７６】
【表５】
2016003152.tif 000007
【００７７】
【表６】
2016003152.tif 000008
【００７８】
［セルフレベリング材の調製］
上記材料（総量：１．５ｋｇ）を表７に示す配合割合で混合し、次いで、水３９０ｇを加え、ケミスターラーを用いて３分間混練してセルフレベリング材スラリーを得た。セルフレベリング材の調製は、温度５℃の恒温室内で行った。なお、細骨材、流動化剤、増粘剤及び凝結調整剤の含有量は、結合材成分を１００質量部とした場合の質量部で示した。また結合材成分は、アルミナセメント、ポルトランドセメント、石膏及び高炉スラグ微粉末からなり、これらの総量中に占める質量％で示した。
【００７９】
【表７】
2016003152.tif 000009
【００８０】
セルフレベリング材スラリーのフロー値、ＳＬ値及びセルフレベリング材スラリー硬化体の表面硬度を以下に示す通り測定した。これらの結果を表８に示す。
【００８１】
［フロー値］
ＪＡＳＳ  １５Ｍ−１０３「社団法人日本建築学会：セルフレベリング材の品質基準」に準拠してフロー値を測定した。測定は、温度５℃の恒温室内で行なった。
【００８２】
［ＳＬ値］
図１に示すＳＬ測定器を用いて０分後におけるＳＬ値（Ｌ０）及び３０分後のＳＬ値（Ｌ３０）を測定した。測定は、温度５℃の恒温室内で行なった。
【００８３】
［表面硬度］
混練直後のセルフレベリング材スラリーを、内寸法が幅１３０×長さ１９０×高さ１７ｍｍの合成樹脂製容器に厚さ１５ｍｍになるように流し込み、温度５℃の恒温室で２時間経過した後に、硬化した硬化体表面の硬度（ショア硬度）をスプリング式硬度計タイプＤ型（（株）上島製作所製）を用いて測定した。任意の４カ所の表面硬度を測定し、そのスプリング式硬度計タイプＤ型のゲージの読み取り値の平均値を表面硬度とした。
【００８４】
【表８】
2016003152.tif 000010
【００８５】
表８に示すとおり、実施例及び比較例のセルフレベリング材スラリーのフロー値は２３３〜２３６ｍｍと良好な流動性を示し、ＳＬ値（Ｌ０）は５９０〜５９５ｍｍであることから、優れた自己流動性を示した。これより、優れた作業性を有していることが示された。また、ＳＬ値（Ｌ３０）は４２０〜５３０ｍｍであり、３０分後においても優れた自己流動性を有していた。
【００８６】
２時間後の表面硬度については、結合材成分中に占めるＣａＯ・Ａｌ２Ｏ３含有量と１２ＣａＯ・７Ａｌ２Ｏ３含有量と４ＣａＯ・Ａｌ２Ｏ３・Ｆｅ２Ｏ３含有量と３ＣａＯ・Ａｌ２Ｏ３含有量の合計が増加するに従って、高くなっており、特に実施例１〜３は２時間後の表面硬度が１０以上であり、硬化表面上に乗っての軽作業が可能な値になった。
以上のことから、本実施形態のセルフレベリング材は、低温において流動性に優れ、施工作業を容易にする面から適度の作業時間を確保できる程度に長い流動性保持時間を有し、優れた表面平滑性が得られ、且つ、水との混練直後から２時間で所定の表面硬度を発現する優れた速硬性を安定して得られ、施工後の早期開放（次工程への早期移行）が可能であることが確認された。
【符号の説明】
【００８７】
１０…ＳＬ測定器、１１…充填部、１２…堰板、１３…標点、１４…終点。
【図１】
2016003152.tif 000011
【図２】
2016003152.tif 000012